(57)【特許請求の範囲】
【請求項１】
鋼材を素材とし、軸方向に貫通する貫通孔を有し、その貫通孔の内周面に溝が形成された貫通孔構成部材であって、貫通孔構成部材の外面側と内周面とを連通する連通孔を有し、且つ前記内周面が焼き入れ処理された貫通孔構成部材を製造する貫通孔構成部材の製造方法において、
内周面に溝が形成され且つ前記連通孔を不完全な状態に穿孔した中間製品を成形し、
前記不完全な状態の孔は、以下の（１）（２）（３）のいずれかであり、
当該中間製品の内周面を誘導加熱した後に、前記連通孔を仕上げることを特徴とする貫通孔構成部材の製造方法。
（１）孔が外周面側から穿孔されているが内周面側には不貫通であり、且つ当該孔の深さは孔の奥の壁が誘導加熱の際に焼き入れされる深さである。
（２）孔が外周面側から穿孔されているが内周面側にはその一部だけが貫通している。
（３）連通孔の位置に正規の連通孔よりも小径の孔が設けられ当該孔は外周面から内周面にかけて貫通している。
【請求項２】
誘導加熱は、中間製品の内周面に誘導コイルを近接して行い、前記誘導加熱によって内周面の連通孔に対応する部位も他の部位と同様に昇温させ、その後に中間製品の内周面を急冷し、さらにその後に前記連通孔を仕上げることを特徴とする請求項１に記載の貫通孔構成部材の製造方法。
【請求項３】
誘導加熱は、中間製品の内周面に誘導コイルを近接して行い、前記誘導加熱を行う際に連通孔を冷却し、内周面の連通孔に対応する部位の昇温を他の部位に比べて抑え、その後に中間製品の内周面を急冷し、さらにその後に前記連通孔を仕上げることを特徴とする請求項１に記載の貫通孔構成部材の製造方法。
【発明の詳細な説明】
【技術分野】
【０００１】
本発明は、例えばボールナットの主要構成部材に代表される様な、貫通孔構成部材を製造する方法に関するものであり、特に、内周面が焼き入れされた貫通孔構成部材の製造方法に関するものである。
【背景技術】
【０００２】
送り装置や、ガイド装置として、ボールネジとボールナットの組み合わせが多用されている。ここでボールネジは、外周面に螺旋溝（ボルト側螺旋溝）が形成された部材である。ボールナットは、前記したボールネジを雄ねじに見立てた場合にナットに相当する働きをする部材であり、図１、図２の様な主要構成部材（貫通孔構成部材）１を備えている。ボールナットの主要構成部材（以下、単にボールナット１と称する）には、ボールネジが貫通する貫通孔２が設けられている。そして当該貫通孔２の内周面３には、ボールネジと同様に螺旋溝（ナット側螺旋溝）５が形成されている。またボールナット１には、内周面３に連通する連通孔６，６’、及び連通孔７，７’が設けられている。そして連通孔６，６’、及び連通孔７，７’を介して螺旋溝５が環状に連結されている（環状構造は図示せず）。
【０００３】
そしてボールネジはボールナット１の貫通孔２に挿入され、ボールナット１の螺旋溝５と、ボールネジの螺旋溝（図示せず）とで構成される空間に複数の鋼玉（図示せず）が配されている。
ボールネジ又はボールナット１の一方を回転し、他方の回転を阻止すると、ボールネジとボールナット１は、あたかもボルトとナットの関係の様に軸方向に相対移動する。
ボールネジとボールナット１は、鋼玉を介して接しており、両者の間の摩擦は鋼玉の転がり摩擦のみとなる。そのため両者の間の摩擦抵抗は小さい。
ここで前記した複数の鋼玉は、転がることによってそれ自身が移動するが、前記した様にボールナット１には、内周面３に連通する連通孔６，６’、及び連通孔７，７’が設けられ、当該連通孔６，６’、及び連通孔７，７’を介して螺旋溝５が環状に連結されているから、鋼玉はこの連通孔６，６’、及び連通孔７，７’を通過して循環する。そのため鋼玉が外にこぼれ落ちることはない。
【０００４】
ところで、ボールナット１は内周面３に螺旋溝（ナット側螺旋溝）５があり、当該溝内を鋼玉が通過するから、ボールナット１の内周面３は、焼き入れを施して硬度を高めておく必要がある。
しかしながら、ボールナット１の内周面３を高周波焼き入れすると、連通孔６，６’、及び連通孔７，７’の内側面側端部の鋭角部分１０（図２）が過剰に加熱されてしまう。即ち図２の様に、連通孔６，６’、及び連通孔７，７’は、ナット側螺旋溝５に対して接線方向に設けられる。そのため連通孔６，６’、及び連通孔７，７’の端部は図２の様に傾斜形状となり、連通孔６，６’、及び連通孔７，７’の端部であって、図面下側の部位は、内周面３の円弧に対して接線でも中心線でもない部位で接する。その結果、連通孔６，６’、及び連通孔７，７’の端部であって、図面下側の部位は、断面形状が鋭角状となり、鋭角部分１０はその先端の肉厚が極端に薄いものとなる。
【０００５】
そしてこの様な断面形状のボールナット１の内周面３を高周波焼き入れすると、鋭角部分１０に誘導電流が集中し、鋭角部分１０が他の部位に比べて高い温度に昇温する。そのため高周波焼き入れの加熱時間等が長すぎると連通孔６，６’、及び連通孔７，７’の鋭角部分１０が溶融してしまう。逆に加熱時間等が短いと、他の部位の昇温が不十分となり、満足する硬度に至らない。
そのためボールナット１の内周面３を高周波焼き入れする場合は、細心の注意を要し、加熱時間や電流値、周波数を管理する必要があり、相当に手間を要した。即ちボールナット１の内周面３の高周波焼き入れは、加熱時間や電流値等の許容範囲が狭く、熟練を要し、困難であった。
【０００６】
特許文献１は、この問題を解決するものであり、高周波加熱を行う際に、連通孔６，６’、及び連通孔７，７’に所定形状のプラグを挿入するものである。
【先行技術文献】
【特許文献】
【０００７】
【特許文献１】特開２００１−１９２７３４号公報
【発明の概要】
【発明が解決しようとする課題】
【０００８】
特許文献１に開示された方策は、鋭角部分１０が過剰に加熱されることを阻止することができるものの、連通孔６，６’、及び連通孔７，７’にプラグを挿入する作業を要し、かえって煩わしい。
【０００９】
そこで本発明は、従来技術の上記した問題点に注目し、熱処理を行う際の加熱時間や電流値、周波数等の許容範囲が広く、自動化に寄与する貫通孔構成部材の製造方法を提供することを課題とする。
【課題を解決するための手段】
【００１０】
上記した課題を解決するための請求項１に記載の発明は、鋼材を素材とし、軸方向に貫通する貫通孔を有し、その貫通孔の内周面に溝が形成された貫通孔構成部材であって、貫通孔構成部材の外面側と内周面とを連通する連通孔を有し、且つ前記内周面が焼き入れ処理された貫通孔構成部材を製造する貫通孔構成部材の製造方法において、内周面に溝が形成され且つ前記連通孔を不完全な状態に穿孔した中間製品を成形し、前記不完全な状態の孔は、以下の（１）（２）（３）のいずれかであり、当該中間製品の内周面を誘導加熱した後に、前記連通孔を仕上げることを特徴とする貫通孔構成部材の製造方法である。
（１）孔が外周面側から穿孔されているが内周面側には不貫通であり、且つ当該孔の深さは孔の奥の壁が誘導加熱の際に焼き入れされる深さである。
（２）孔が外周面側から穿孔されているが内周面側にはその一部だけが貫通している。
（３）連通孔の位置に正規の連通孔よりも小径の孔が設けられ当該孔は外周面から内周面にかけて貫通している。
【００１１】
本発明の貫通孔構成部材の製造方法では、連通孔を不完全な状態に穿孔した中間製品を成形し、この中間製品の内周面を誘導加熱する。その結果、貫通孔の内周面を均質に加熱することができる。
そしてその後に、連通孔を仕上げる。
【００１２】
「連通孔を不完全な状態に穿孔」する例として、連通孔が外周面側から穿孔されているが内周面側には不貫通である場合があげられる。
【００１３】
この構成によると、中間製品の段階では、連通孔が内周面側に貫通していない。そのため中間製品の内周面は、一様であり、連通孔が開口すべき部位についても他の部位と変わりはない。そのため内周面を誘導加熱しても、誘導電流の局部的集中は起きない。即ち、中間製品は、連通孔が不完全な状態であるから、そもそも鋭角部分１０はない。そのため内周面を誘導加熱しても、誘導電流の局部的集中は起きない。その結果、貫通孔の内周面を均質に加熱することができる。
【００１４】
また「連通孔を不完全な状態に穿孔」するもう一つの例として、連通孔が外周面側から穿孔されているが内周面側にその一部だけが貫通している場合があげられる。
【００１５】
本構成では、連通孔の一部だけが貫通しているので、貫通部分の周囲には誘導電流が集中し、過剰に加熱される。しかしながら、その周囲については、他の大部分の部位と同様に誘導加熱され、適度の温度に昇温する。
本発明では、熱処理を施した後に、連通孔を仕上げるので、その際に過剰に加熱された部位が除去される。
本発明によると、連通孔を仕上げる際に除去される部位は少なく、作業は容易である。
【００１６】
また「連通孔を不完全な状態に穿孔」するさらにもう一つの例として、連通孔の位置に正規の連通孔よりも小径の孔が設けられたものである場合があげられる。
【００１７】
本構成では、連通孔の位置に正規の連通孔よりも小径の孔が設けられたものであるから孔の端部は過剰に加熱される。しかしながら、その周囲については、他の大部分の部位と同様に誘導加熱され、適度の温度に昇温する。
本発明では、熱処理を施した後に、連通孔を仕上げるので、その際に過剰に加熱された部位が除去される。
【００１８】
誘導加熱は、中間製品の内周面に誘導コイルを近接し、当該誘導コイルに高周波電流を流して中間製品の内周面を加熱する方策が推奨される。そして加熱後に中間製品の内周面を急冷する工程を含むことが推奨される。
【００１９】
また誘導加熱は、中間製品の内周面に誘導コイルを近接して行い、前記誘導加熱によって内周面の連通孔に対応する部位も他の部位と同様に昇温させ、その後に中間製品の内周面を急冷し、さらにその後に前記連通孔を仕上げる方策（請求項２）が推奨される。
【００２０】
誘導加熱は、中間製品の内周面に誘導コイルを近接して行い、前記誘導加熱を行う際に連通孔を冷却し、内周面の連通孔に対応する部位の昇温を他の部位に比べて抑え、その後に中間製品の内周面を急冷し、さらにその後に前記連通孔を仕上げる方策（請求項３）も推奨される。
【００２１】
本発明によると、誘導加熱の際に連通孔が冷却されるので、内周面の連通孔に対応する部位の昇温が抑えられる。そのため内周面の連通孔に対応する部位には焼き入れが入らない。即ち焼き入れは、鉄鋼を一定以上の温度に昇温させ、その後に急冷することによって硬度を上げる技術であるが、本発明によると、内周面の連通孔に対応する部位は、焼き入れに要する温度まで昇温しない。そのため内周面の連通孔に対応する部位は、硬度が低く、連通孔を仕上げる工程が容易となる。
【発明の効果】
【００２２】
本発明は、ボールナットの様な貫通孔構成部材を誘導加熱によって熱処理することができ、且つその際の加熱時間や電流値、周波数等の許容範囲が広い。そのため本発明によると、貫通孔構成部材の熱処理を自動で行うこともできる。
【図面の簡単な説明】
【００２３】
【図１】本発明及び従来技術によって製造されたボールナットの主要構成部材の斜視図である。
【図２】図１のボールナットの主要構成部材の断面図である。
【図３】本発明の第１実施形態の工程を示すボールナットの主要構成部材の中間製品の断面図である。
【図４】本発明の第１実施形態の次の工程を示すボールナットの主要構成部材の中間製品の断面図である。
【図５】本発明の第１実施形態のさらに次の工程を示す誘導コイルとボールナットの主要構成部材の中間製品の斜視図である。
【図６】本発明の第１実施形態の図５に示す工程におけるボールナットの主要構成部材の中間製品の断面図である。
【図７】図６に示すボールナットの主要構成部材の中間製品の断面図であり、温度上昇領域を網掛けで表示した断面図である。
【図８】本発明の第１実施形態のさらに次の工程を示すボールナットの主要構成部材の中間製品の断面図である。
【図９】本発明の第１実施形態のさらに次の工程を示すボールナットの主要構成部材の中間製品の断面図である。
【図１０】本発明の第２実施形態の工程を示すボールナットの主要構成部材の中間製品の断面図である。
【図１１】図１０のＡ−Ａ断面図である。
【図１２】本発明の第３実施形態の工程を示すボールナットの主要構成部材の中間製品の断面図である。
【図１３】本発明の第３実施形態の次の工程を示すボールナットの主要構成部材の中間製品の断面図である。
【図１４】本発明の第４実施形態のボールナットの主要構成部材の中間製品の断面図であり、内面を加熱する際の様子を示すと共に温度上昇領域を網掛けで表示した断面図である。
【発明を実施するための形態】
【００２４】
以下さらに本発明の実施形態について説明する。
本実施形態は、図１、図２に示すようなボールナット（正確にはボールナットの主要構成部材）１を製造するものである。
ボールナット１の外観形状は、図１の通りであり、一端側にフランジ部２０が設けられた円筒形をしている。即ちボールナット１の外観形状は円筒形の本体部２１と、一端側に形成されたフランジ部２０によって構成されている。
【００２５】
本体部２１は、その中間部に大きな面取り部２２が形成されている。
またボールナット１には軸方向に貫通する貫通孔２が形成されている。貫通孔２の内周面３には前記した螺旋溝（ナット側螺旋溝）５が設けられている。
【００２６】
そしてボールナット１の外周面側から内周面３の螺旋溝（ナット側螺旋溝）５に至る連通孔６，７が設けられている。連通孔６，７は、いずれも面取り部２２から穿孔されたものであり、その先端は、内周面３の螺旋溝（ナット側螺旋溝）５に開いている。連通孔６’，７’も連通孔６，７と同様であり、以下において連通孔６’，７’に関する重複する記述は省略する。
【００２７】
次に、ボールナット１の製造方法について説明する。
ボールナット１は、焼き入れ可能な鋼で成形されたものであり、先ず外観形状が成形される。即ち本体部２１とフランジ部２０が成形され、本体部２１の中間部に面取り部２２が形成される。また内周面３に螺旋溝（ナット側螺旋溝）５が形成される。
【００２８】
そして図３の様に、面取り部２２にドリル３０又はミルを当接し、連通孔６，７を穿孔する。ただし連通孔６，７は貫通させず、図４に示すように、数ミリを残して穴形成を終える。即ち連通孔６，７は、奥に壁２５を残す状態となっている。
【００２９】
続いて、図５、図６の様に、貫通孔２に誘導コイル３１を挿入し、貫通孔２の内周面３を高周波誘導加熱する。
より具体的には、誘導コイル３１を挿入し、誘導コイル３１が貫通孔２の内周面３に近接した状態で、誘導コイル３１に高周波電流を流す。そしてボールナット１を誘導コイル３１に対して相対回転させる。その結果、貫通孔２の内周面３に誘導電流が励起され、貫通孔２の内周面３が赤熱する。
ここで本実施形態では、ボールナット１の中間製品は、連通孔６，７が貫通しておらず、貫通孔２の内周面３の形状は一様である。そのため貫通孔２の内周面３には、均一に誘導電流が励起され、貫通孔２の内周面３が均一に赤熱する。
【００３０】
即ち図７に示す様に、前記誘導加熱によって内周面３の連通孔６，７に対応する部位２７も他の部位と同様に昇温する。ただし、連通孔６，７に対応する部位２７は、他の部位に比べて肉厚が薄いので、昇温領域の深さが他の部位に比べてやや深くなり、壁２５は、全体的に昇温領域に含まれることとなる。
【００３１】
続いて図８の様に、貫通孔２に冷却ジャケット３２を挿入し、冷却ジャケット３２から冷却水を噴射して貫通孔２の内周面３を急冷する。
その後、必要に応じて焼き戻しを行う。
【００３２】
その結果、貫通孔２の内周面３が均一に焼き入れされ、内周面３が均質なボールナット１の中間製品が完成する。
【００３３】
そして続く工程で、連通孔６，７を仕上げる。具体的には、連通孔６，７に再度ドリル３０又はミルを挿入し、連通孔６，７の奥の壁２５を突き破る。ここで連通孔６，７の奥の壁２５は、焼き入れされていて硬いが、厚さは薄い。そのため連通孔６，７の奥の壁２５は、容易に突き破られ、連通孔６，７が開通する。
その結果、図１，２に示す形状であって、内周面３が焼き入れされたボールナット１が完成する。
【００３４】
以上説明した実施形態では、ドリル３０又はミルによって連通孔６，７を開通させたが、ポンチやタガネの様な打撃や衝撃を加える工具を使用して連通孔６，７を開通させてもよい。
【００３５】
また以上説明した実施形態では、連通孔６，７を貫通させない状態で、熱処理を行ったが、図１０、図１１の様に連通孔６，７の奥の壁２５に小孔３３があいていてもよい。
即ち公知のドリル３０は、先端が尖っているが、図１０、図１１の様に、ドリル３０の一部たる先端部分だけが内周面３側に貫通し、ドリル３０の周部は不貫通の状態であってもよい。
【００３６】
この場合においても、熱処理に続く工程で、連通孔６，７を仕上げる。具体的には、連通孔６，７に再度ドリル３０又はミルを挿入し、連通孔６，７の奥の壁２５の縁部分を突き破る。ドリル３０等に代わってポンチやタガネの様な打撃や衝撃を加える工具を使用して連通孔６，７を開通させてもよい。
【００３７】
また先の実施形態では、熱処理を施す前に形成される連通孔６，７は、その直径が最終的な連通孔６，７のそれと略等しいものであるが、これよりも小さい連通孔３５，３６を設けてもよい。
即ち図１２の様に小径のドリル（図示せず）で、連通孔３５，３６を設ける。この連通孔３５，３６は、外周側から内周面３にかけて貫通する。
そしてこの状態で、熱処理し、続く工程で、連通孔６，７を仕上げる。
即ち図１３に示すように、連通孔３５，３６に正規の太さのドリル３０又はミル、あるいはリーマを挿入し、連通孔３５，３６を拡径する。ここで、本実施形態では、焼き入れによって硬化されているのは、内周面３の近傍のみであり、外周部の硬度は低いから、ドリル３０等の挿通は容易である。また内周面３の近傍は硬いが、硬化層は薄いから、ドリル３０等の抵抗は小さい。
【００３８】
また前記した実施形態は、いずれも壁２５や、内周面３の連通孔６，７に対応する部位２７を誘導加熱の際に昇温させる方策を採用するが、壁２５や、連通孔６，７に対応する部位２７を昇温させないでおく方策も考えられる。例えば図１４に示す様に、貫通孔２の内周面３を高周波誘導加熱する際に、ノズル２８から連通孔６，７に冷却水や冷風を吹き付け、壁２５やその周辺の昇温を抑える。その結果、内周面３の連通孔６，７に対応する部位２７は焼き入れに必要な温度に達せず、いわゆる「生」の状態となる。即ち内周面３の連通孔６，７に対応する部位２７は、マルテンサイト化せず、硬度が上がらない。
本実施形態においても、高周波誘導加熱の後に、図８の様に急冷し、さらに図９の様に連通孔６，７を仕上げる。本実施形態による場合は、壁２５の硬度が低いので、連通孔６，７を容易に仕上げることができる。
【００３９】
以上説明した実施形態によると、ボールナット１の様な、鋼材を素材とし、軸方向に貫通する貫通孔を有し、その貫通孔の内周面に溝が形成された貫通孔構成部材であって、外面側と内周面を連通する連通孔を有し、且つ前記内周面が焼き入れ処理された貫通孔構成部材を容易に製造することができる。
【符号の説明】
【００４０】
１    ボールナット（貫通孔構成部材）
２    貫通孔
５    螺旋溝（ナット側螺旋溝）
６，６’，７，７’  連通孔
２１  本体部
２５  壁
２７  連通孔に対応する部位
２８  ノズル
３１  誘導コイル
３３  小孔
３５，３６  連通孔
【図１】
0005808184.tif 000002
【図２】
0005808184.tif 000003
【図３】
0005808184.tif 000004
【図４】
0005808184.tif 000005
【図５】
0005808184.tif 000006
【図６】
0005808184.tif 000007
【図７】
0005808184.tif 000008
【図８】
0005808184.tif 000009
【図９】
0005808184.tif 000010
【図１０】
0005808184.tif 000011
【図１１】
0005808184.tif 000012
【図１２】
0005808184.tif 000013
【図１３】
0005808184.tif 000014
【図１４】
0005808184.tif 000015